(57)【要約】【課題】ＹＡＧレーザーによる鮮明なレーザーマーキングが施されていて、しかも、表面平滑性の高い医療用チューブを提供すること。【解決手段】シースイントロデューサー１は、シースチューブ４を備えている。このシースチューブ４は、ＥＴＦＥ製のチューブ材からなり、波長１０６４ｎｍのＹＡＧレーザーを利用したレーザーマーキング法によって、外周側から視認可能なマーク４ａ，４ｂ，４ｃが記されている。ＥＴＦＥは、波長１０６４ｎｍのＹＡＧレーザーを吸収しない部分と同ＹＡＧレーザーを吸収して変色する部分が分子鎖中に存在する共重合体であるため、波長１０６４ｎｍのＹＡＧレーザーを利用してレーザーマーキングを施すと、その出力を調整することにより、表面平滑性を損ねることなく、鮮明なマーキングを施すことができる。【選択図】  図１
2004321395.tif 000002
【特許請求の範囲】
【請求項１】
波長１０６４ｎｍのＹＡＧレーザーを吸収しない部分と前記ＹＡＧレーザーを吸収して変色する部分が分子鎖中に存在する共重合体を主成分とする樹脂材料によって形成されたチューブ材であって、前記ＹＡＧレーザーを利用したレーザーマーキング法によって、外周側から視認可能なマークが記されている
ことを特徴とする医療用チューブ。
【請求項２】
前記共重合体が、テトラフルオロエチレン−ヘキサフルオロプロピレン共重合体（ＦＥＰ）、テトラフルオロエチレン−パーフルオロアルキルビニルエーテル共重合体（ＰＦＡ）、テトラフルオロエチレン−ヘキサフルオロプロピレン−パーフルオロアルキルビニルエーテル共重合体（ＥＰＥ）、テトラフルオロエチレン−エチレン共重合体（ＥＴＦＥ）、クロロトリフルオロエチレン−エチレン共重合体（ＥＣＴＦＥ）、ポリ塩化ビニリデン共重合体、エチレン−酢酸ビニル共重合体、エチレン−アクリル酸エステル共重合体、エチレン−アクリル酸共重合体、エチレン−メタクリル酸共重合体、アクリロニトリル−スチレン共重合体（ＡＳ）、およびアクリロニトリル−ブタジエン−スチレン共重合体（ＡＢＳ）の中から選ばれる一種または二種以上の混合物である
ことを特徴とする請求項１に記載の医療用チューブ。
【請求項３】
前記ＹＡＧレーザーを吸収して発熱する発熱成分が、前記樹脂材料中に含まれている
ことを特徴とする請求項１または請求項２に記載の医療用チューブ。
【請求項４】
前記発熱成分が、硫酸バリウム、カーボンブラック、雲母、イリオジン（登録商標）、酸化ケイ素、金属水酸化物、および金属酸化物の中から選ばれる少なくとも一種である
ことを特徴とする請求項３に記載の医療用チューブ。
【発明の詳細な説明】
【０００１】
【発明の属する技術分野】
本発明は、医療用チューブに関する。
【０００２】
【従来の技術】
従来、医療用チューブにおいて、チューブ上の特定位置からの距離を示す目盛り（マーク）がチューブの外周に施されているものは公知である。
【０００３】
【特許文献１】
特開平１１−３４７１３０号公報
【０００４】
【発明が解決しようとする課題】
ところで、上記特許文献１に記載のチューブの場合、上記目盛りは、印刷あるいは刻印などの手段により、チューブの外周に形成してあった（上記特許文献１段落［００４０］参照。）。
【０００５】
しかし、この種の目盛りを印刷すると、印刷された目盛りが徐々に摩耗するため、目盛りを読み取りにくくなるという問題があった。また、フッ素樹脂系の樹脂材料でできたチューブのように、平滑性ないし潤滑性の高い表面を有する場合、目盛りを印刷すること自体が困難であったり、仮に印刷ができたとしても、きわめて短期間に消失してしまう、といった問題を招くことがあった。また、この種の目盛りを刻印すると、刻印部分においてチューブ表面の平滑性が損なわれてしまう、という問題があった。
【０００６】
そこで、このような問題に対処するため、発明者は、チューブに対してレーザーマーキングを施すことを検討した。
しかし、ＣＯ２レーザーやエキシマレーザーでは、出力が高い場合は、依然としてチューブ表面の平滑性が損なわれてしまうという問題を解決できず、場合によっては、チューブの物性が劣化してしまうこともあった。また、出力が低い場合は、十分に鮮明なマークが施されないという欠点があった。
【０００７】
また、ＹＡＧレーザーでも、樹脂材料の種類によっては、チューブ表面の平滑性が損なわれてしまうことがあり、その一方、樹脂材料の種類によっては、レーザーがチューブを透過してしまい、鮮明なマーキングを施すことができないことがあった。
【０００８】
ただし、このような検討を重ねる中で、発明者は、ＹＡＧレーザーの場合、特定の樹脂材料を用いることにより、鮮明なマーキングを施すことができ、且つチューブ表面の平滑性も損なわれないことを見いだすに至った。
本発明は、上記知見に基づいて完成されたものであり、その目的は、ＹＡＧレーザーによる鮮明なレーザーマーキングが施されていて、しかも、表面平滑性の高い医療用チューブを提供することにある。
【０００９】
【課題を解決するための手段】
上述の目的を達成するため、本発明においては、次のような特徴的構成を採用した。
すなわち、本発明の医療用チューブは、
波長１０６４ｎｍのＹＡＧレーザーを吸収しない部分と前記ＹＡＧレーザーを吸収して変色する部分が分子鎖中に存在する共重合体を主成分とする樹脂材料によって形成されたチューブ材であって、前記ＹＡＧレーザーを利用したレーザーマーキング法によって、外周側から視認可能なマークが記されている
ことを特徴とするものである。
【００１０】
前記共重合体としては、テトラフルオロエチレン−ヘキサフルオロプロピレン共重合体（ＦＥＰ）、テトラフルオロエチレン−パーフルオロアルキルビニルエーテル共重合体（ＰＦＡ）、テトラフルオロエチレン−ヘキサフルオロプロピレン−パーフルオロアルキルビニルエーテル共重合体（ＥＰＥ）、テトラフルオロエチレン−エチレン共重合体（ＥＴＦＥ）、クロロトリフルオロエチレン−エチレン共重合体（ＥＣＴＦＥ）、ポリ塩化ビニリデン共重合体、エチレン−酢酸ビニル共重合体、エチレン−アクリル酸エステル共重合体、エチレン−アクリル酸共重合体、エチレン−メタクリル酸共重合体、アクリロニトリル−スチレン共重合体（ＡＳ）、およびアクリロニトリル−ブタジエン−スチレン共重合体（ＡＢＳ）を利用することができる。
【００１１】
これらの共重合体は、いずれか一種を単独で用いてもよいし、均一に混合できるもの同士であれば二種以上を混合した混合物を用いてもよい。
また、これら共重合体を主成分とするものであれば、樹脂材料中に主成分となる共重合体以外の成分を含んでいてもよい。
【００１２】
主成分となる共重合体以外の成分としては、例えば、前記ＹＡＧレーザーを吸収して発熱する発熱成分が、前記樹脂材料中に含まれていると望ましい。
前記発熱成分としては、硫酸バリウム、カーボンブラック、雲母、イリオジン（登録商標）、酸化ケイ素、金属水酸化物、および金属酸化物（例えば、酸化ビスマス、酸化チタン、二酸化チタン、酸化タングステン、酸化アンチモン、酸化スズ、酸化鉄、酸化アルミニウム、酸化銅、酸化コバルト等）を利用することができる。
【００１３】
また、主成分となる共重合体による効果を損ねない範囲内の配合比であれば、主成分に対して均一に混合できるような別の樹脂成分が配合されていてもよい。
この別の樹脂成分としては、この種の医療用チューブを形成する際に利用される各種樹脂を挙げることができ、具体的には、ポリウレタン、ポリアミド、ポリ塩化ビニル、ポリイミド、ポリエーテルエーテルケトン、シリコーン樹脂、ポリスルホン、ポリオレフィン（ポリエチレン、ポリプロピレン等）、フッ素樹脂などを挙げることができる。
【００１４】
［作用、および発明の効果］
上記医療用チューブにおいて、レーザーマーキングの際に用いる波長１０６４ｎｍのＹＡＧレーザーは、ＣＯ２レーザーやエキシマレーザーに比べて樹脂材料を透過しやすいため、ＣＯ２レーザーやエキシマレーザーとは異なり、出力を調整することにより、チューブ材の表面をほぼ削ることなく、チューブ材の内部（深層）まで到達させることができる。
【００１５】
上記チューブ材を形成する樹脂材料は、波長１０６４ｎｍのＹＡＧレーザーを吸収しない部分と前記ＹＡＧレーザーを吸収して変色する部分が分子鎖中に存在する共重合体を主成分とするものになっているので、ＹＡＧレーザーがチューブ材の内部（深層）に到達すると、分子レベルまたはミクロレベルで共重合体が変色し、巨視的には、変色した微小領域の集合体として、外周側から視認可能なマークが記されている状態になる。
【００１６】
したがって、この医療用チューブであれば、レーザーマーキングが施されているにもかかわらず、きわめて表面平滑性の高い医療用チューブとなり、より具体的には、指での触感によってザラツキを感じさせない程度の表面平滑性を有するものとなる。また、このように表面平滑性は高いものの、ＹＡＧレーザーはチューブ材の内部（深層）に到達しているので、鮮明にマークが記されているものとなる。
【００１７】
なお、一般的なレーザーマーキングの手法としては、レーザーを吸収して変色する顔料等の微粉末をあらかじめ樹脂材料中に分散させておく手法もある。しかし、微粉末と樹脂材料との相性、配合比、混合方法等によっては、樹脂材料中において微粉末が凝集したり沈降したりして不均一に偏在する状態になりやすい。これに対し、上記医療用チューブにおいては、ＹＡＧレーザーを吸収しない部分とＹＡＧレーザーを吸収して変色する部分が分子鎖中に存在する共重合体を用いているので、樹脂材料とは別の微粉末を混合したものとは異なり、樹脂材料中において変色成分が不均一に偏在する状態にならない。
【００１８】
さらに、主成分となる共重合体以外の成分として、ＹＡＧレーザーを吸収して発熱する発熱成分が樹脂材料中に含まれている場合は、発熱成分の近傍においても熱によって樹脂成分が変色するので、発熱成分が含まれていない場合以上に、レーザーマーキングの際の感度を高めることができる。
【００１９】
【発明の実施の形態】
次に、本発明の実施形態についていくつかの例を挙げて説明する。
［第１実施形態］
図１に示すように、シースイントロデューサー１は、一端にシースハブ２が設けられたシースチューブ４と、シースハブ２とシースチューブ４との接続部分においてシースチューブ４が折れ曲がるのを防止するキンク防止具６と、一端がシースハブ２に接続されていて、シースチューブ４内へ薬液（例えば、ヘパリンなど）や生理食塩水を注入する際に利用される側管チューブ８と、側管チューブ８の端部に設けられた三方活栓９とを備えている。これらの構成のうち、シースチューブ４が、本発明の医療用チューブに相当する。
【００２０】
シースチューブ４は、テトラフルオロエチレン−エチレン共重合体（ＥＴＦＥ）製のチューブ材からなり、波長１０６４ｎｍのＹＡＧレーザーを利用したレーザーマーキング法によって、外周側から視認可能なマーク４ａ，４ｂ，４ｃが記されている。このようなマーク４ａ，４ｂ，４ｃが記されているので、シースチューブ４を血管内に挿入する際には、このマーク４ａ，４ｂ，４ｃを目安にして挿入長を確認しながら処置を行うことができる。
【００２１】
ところで、ＥＴＦＥは、波長１０６４ｎｍのＹＡＧレーザーを吸収しない部分と同ＹＡＧレーザーを吸収して変色する部分が分子鎖中に存在する共重合体である。そのため、ＥＴＦＥ製のチューブ材であるシースチューブ４に対して、波長１０６４ｎｍのＹＡＧレーザーを利用してレーザーマーキングを施すと、その出力を調整することにより、表面平滑性を損ねることなく、鮮明なマーキングを施すことができる。
【００２２】
これが、例えばＣＯ２レーザーやエキシマレーザーを利用したレーザーマーキング法であると、その出力を調整しても、高出力側に調整すると表面平滑性を損ねるという問題を招く一方、低出力側に調整するとレーザーがチューブ材の内部（深層）に到達せず、鮮明なマーキングを施すことができないという問題を招く。そのため、表面平滑性を損ねることなく鮮明なマーキングを施し得るような調整は不能であるか、不能ではないとしてもきわめて困難である。また、ＹＡＧレーザーを利用したレーザーマーキング法であっても、樹脂材料によってはＹＡＧレーザーが透過してしまうため、鮮明なマーキングを施すことができないという問題を招く。
【００２３】
これに対し、上記シースイントロデューサー１の場合、シースチューブ４がＥＴＦＥ製で、且つ、波長１０６４ｎｍのＹＡＧレーザーを利用したレーザーマーキング法によってマーク４ａ，４ｂ，４ｃが記されているので、表面平滑性を損なわない程度の出力であっても、ＹＡＧレーザーがチューブ材の内部（深層）にまで到達し、深さ方向に多数の微小な変色域が重なる状態でマーク４ａ，４ｂ，４ｃが形成される。
【００２４】
その結果、マーク４ａ，４ｂ，４ｃが鮮明になり、且つ、チューブ材の表面が削れたりごく表層に変色域が集中したりしないので、シースチューブ４の表面平滑性が高くなる。
［第２実施形態］
図２に示すように、シースイントロデューサー１１は、一端にシースハブ１２が設けられたシースチューブ１４と、シースハブ１２とシースチューブ１４との接続部分においてシースチューブ１４が折れ曲がるのを防止するキンク防止具１６と、一端がシースハブ１２に接続されていて、シースチューブ１４内へ薬液（例えば、ヘパリンなど）や生理食塩水を注入する際に利用される側管チューブ１８と、側管チューブ１８の端部に設けられた三方活栓１９とを備えている。これらの構成のうち、シースチューブ１４が、本発明の医療用チューブに相当する。
【００２５】
シースチューブ１４は、テトラフルオロエチレン−ヘキサフルオロプロピレン共重合体（ＦＥＰ）製のチューブ材からなり、波長１０６４ｎｍのＹＡＧレーザーを利用したレーザーマーキング法によって、外周側から視認可能なマーク１４ａ〜１４ｆが記されている。このようなマーク１４ａ〜１４ｆが記されているので、シースチューブ１４を血管内に挿入する際には、このマーク１４ａ〜１４ｆを目安にして挿入長を確認しながら処置を行うことができる。
【００２６】
また、シースチューブ１４がＦＥＰ製で、且つ、波長１０６４ｎｍのＹＡＧレーザーを利用したレーザーマーキング法によってマーク１４ａ〜１４ｆが記されているので、上記第１実施形態で説明したＥＴＦＥの場合と同様の理由により、マーク１４ａ〜１４ｆは鮮明になり、且つ、シースチューブ１４の表面平滑性が高くなる。
【００２７】
さらに、このシースイントロデューサー１１の場合、キンク防止具１６が、じゃばら部１６ａと、可動端部１６ｂと、ウィング部１６ｃとを有する形状で、じゃばら部１６ａを伸縮させることにより、キンク防止具１６による保護範囲を変更することができる。したがって、シースチューブ１４の挿入長が短い場合には、じゃばら部１６ａを伸ばすことにより、折れ曲がり（キンク）を防止する範囲を拡大する一方、シースチューブ１４の挿入長が長い場合には、じゃばら部１６ａを縮ませることにより、キンク防止具１６が挿入作業の邪魔にならないようにすることができる。
【００２８】
［第３実施形態］
図３（ａ）に示すように、シースイントロデューサー２１は、一端にシースハブ２２が設けられたシースチューブ２４と、シースハブ２２とシースチューブ２４との接続部分においてシースチューブ２４が折れ曲がるのを防止するキンク防止具２６と、一端がシースハブ２２に接続されていて、シースチューブ２４内へ薬液（例えば、ヘパリンなど）や生理食塩水を注入する際に利用される側管チューブ２８と、側管チューブ２８の端部に設けられた三方活栓２９とを備えている。これらの構成のうち、シースチューブ２４が、本発明の医療用チューブに相当する。
【００２９】
シースチューブ２４は、テトラフルオロエチレン−エチレン共重合体（ＥＴＦＥ）製のチューブ材からなり、波長１０６４ｎｍのＹＡＧレーザーを利用したレーザーマーキング法によって、外周側から視認可能なマーク２４ａが記されている。このようなマーク２４ａが記されているので、シースチューブ２４を血管内に挿入する際には、このマーク２４ａを目安にして挿入長を確認しながら処置を行うことができる。
【００３０】
また、シースチューブ２４がＥＴＦＥ製で、且つ、波長１０６４ｎｍのＹＡＧレーザーを利用したレーザーマーキング法によってマーク２４ａが記されているので、上記第１実施形態で説明した通りの理由により、マーク２４ａは鮮明になり、且つ、シースチューブ２４の表面平滑性が高くなる。
【００３１】
さらに、このシースイントロデューサー２１の場合、キンク防止具２６が、シースイントロデューサー２１の本体側（シースチューブ２４側）に対し装着／脱着可能な構造となっている。本体側に装着する前のキンク防止具２６は、可変長部２６ａと、固定長部２６ｂと、ウィング部２６ｃとを有する形状で、可変長部２６ａを適当な箇所（例えば、図３（ｂ）中において破線で示した箇所）で切断した上で本体側に装着することにより、キンク防止具２６による保護範囲を変更することができる。したがって、シースチューブ２４の挿入長が短い場合には、可変長部２６ａの切断長を短くすることにより、折れ曲がり（キンク）を防止する範囲を拡大する一方、シースチューブ２４の挿入長が長い場合には、可変長部２６ａの切断長を長くすることにより、キンク防止具２６が挿入作業の邪魔にならないようにすることができる。
【００３２】
なお、上記キンク防止具２６の可変長部２６ａは、適度な弾力のあるエラストマー材によって形成されるが、シースチューブ２４の折れ曲がりを防止できるものであれば、必ずしもチューブ状のものでなくてもよい。
具体例を挙げれば、例えば、図３（ｃ）に示すような、キンク防止具３６であってもよい。このキンク防止具３６は、上記キンク防止具２６と同様の可変長部３６ａと、固定長部３６ｂと、ウィング部３６ｃとを有する形状であるが、可変長部３６ａに螺線を描く切れ目３６ｄが入れられており、可変長部３６ａがコイルスプリング状になっている。このような形態の可変長部３６ａであれば、可変長部３６ａの形成材料自体が上記可変長部２６ａの形成材料より多少硬質なものであったとしても、可変長部３６ａを柔軟に湾曲させることができる。
【００３３】
また、キンク防止具２６において全長に渡って分割スリットが入っている場合および３６ｂ全長に渡って分割スリットが入っている場合においては、シースイントロデューサー２１を体内に挿入した後に、挿入長に合わせて任意の長さに２６ａ又は３６ａを切断してシースイントロデューサー２１に装着することができる。
【００３４】
［第４実施形態］
上記第１実施形態で例示したシースチューブ４について、下記の方法で表面平滑性を評価した。
まず、シースチューブ４の表面平滑性を、指の腹での触感によって確認したところ、ザラツキを感じるような凹凸が無い滑らかな表面であった。
【００３５】
次に、このシースチューブの挿入抵抗を、以下のような方法で測定した。
引張圧縮試験機の台座上にポリ塩化ビニルシート（厚さ０．１ｍｍ）を固定し、引張圧縮試験機のロードセルにシースチューブ（外径２．０ｍｍ）を固定し、このシースチューブを上記ポリ塩化ビニルシートの中心に、速度１００ｍｍ／ｍｉｎで差し込み、その時のシースチューブとポリ塩化ビニルシートとの間の摩擦抵抗値を測定した（以下、実施例ともいう）。
【００３６】
また、比較のため、レーザーマーキングが施されていないＥＴＦＥ製のチューブ（以下、比較例１ともいう。）と、上記ＹＡＧレーザーによるレーザーマーキングが施されたポリカーボネート製のチューブ（以下、比較例２ともいう。）についても、上記と同様の試験を行った。
【００３７】
なお、摩擦抵抗を測定する際に材質間の摩擦係数の差を考慮しないようにするために、接触面にはシリコーンオイルを塗布した。測定結果を図４に示す。
上記実施例の場合、比較例１よりは挿入抵抗が僅かに大きくなるものの、その摩擦抵抗値は２０ｇ未満であり、十分に高い表面平滑性が確保されていた。一方、比較例２の場合、２０ｇ以上の大きな摩擦抵抗を示し、特に最も高いピークでは３５ｇを超える摩擦抵抗値を示しており、十分に高い表面平滑性を確保することは困難であった。
【００３８】
［第５実施形態］
テトラフルオロエチレン−エチレン共重合体（ＥＴＦＥ）に対し、０．５重量％の「イリオジン（登録商標）ＬＳ」（メルクジャパン社製）を添加、混合し、この樹脂材料で上記第１実施形態で例示したシースチューブ４と同様のシースチューブを作製し、これに波長１０６４ｎｍのＹＡＧレーザーを利用したレーザーマーキング法によって、外周側から視認可能なマークを形成した。
【００３９】
目視にてマークを確認したところ、第１実施形態のシースチューブ４よりもさらに鮮明なマークが記されていた。
［その他の実施形態］
以上、本発明の実施形態について説明したが、本発明は上記の具体的な一実施形態に限定されず、この他にも種々の形態で実施することができる。
【００４０】
例えば、上記第１〜第５実施形態においては、マーキング対象となるチューブの形成材料として、ＥＴＦＥとＦＥＰを例示したが、波長１０６４ｎｍのＹＡＧレーザーを吸収しない部分と前記ＹＡＧレーザーを吸収して変色する部分が分子鎖中に存在する共重合体を主成分とする樹脂材料であれば、他の共重合体を利用してもよい。他の共重合体としては、例えば、テトラフルオロエチレン−パーフルオロアルキルビニルエーテル共重合体（ＰＦＡ）、テトラフルオロエチレン−ヘキサフルオロプロピレン−パーフルオロアルキルビニルエーテル共重合体（ＥＰＥ）、クロロトリフルオロエチレン−エチレン共重合体（ＥＣＴＦＥ）、ポリ塩化ビニリデン共重合体、エチレン−酢酸ビニル共重合体、エチレン−アクリル酸エステル共重合体、エチレン−アクリル酸共重合体、エチレン−メタクリル酸共重合体、アクリロニトリル−スチレン共重合体（ＡＳ）、およびアクリロニトリル−ブタジエン−スチレン共重合体（ＡＢＳ）などを利用できる。これらの共重合体は、いずれか一種を単独で用いてもよいし、均一に混合できるもの同士であれば二種以上を混合した混合物を用いてもよい。
【００４１】
また、上記第５実施形態では、共重合体以外の成分として、０．５重量％の「イリオジン（登録商標）ＬＳ」（メルクジャパン社製）を添加、混合する例を示したが、ＹＡＧレーザーを吸収して発熱する発熱成分であれば、他の発熱成分が樹脂材料中に含まれていてもよい。他の発熱成分としては、例えば、硫酸バリウム、カーボンブラック、雲母、酸化ケイ素、金属水酸化物、および金属酸化物（例えば、酸化ビスマス、酸化チタン、二酸化チタン、酸化タングステン、酸化アンチモン、酸化スズ、酸化鉄、酸化アルミニウム、酸化銅、酸化コバルト等）を利用できる。
【００４２】
さらに、上記実施形態では言及しなかったが、主成分となる共重合体による効果を損ねない範囲内の配合比であれば、主成分に対して均一に混合できるような別の樹脂成分が配合されていてもよい。別の樹脂成分としては、例えば、ポリウレタン、ポリアミド、ポリ塩化ビニル、ポリイミド、ポリエーテルエーテルケトン、シリコーン樹脂、ポリスルホン、ポリオレフィン（ポリエチレン、ポリプロピレン等）、フッ素樹脂などを利用できる。
【００４３】
加えて、上記各実施形態では、シースイントロデューサーの一部であるシースチューブにレーザーマーキングを施す例を示したが、本発明の構成は、各種カテーテルやカニューレ等、種々の医療用チューブにおいて採用することができる。
【図面の簡単な説明】
【図１】第１実施形態のシースイントロデューサーの側面図である。
【図２】第２実施形態のシースイントロデューサーの側面図である。
【図３】第３実施形態のシースイントロデューサーを示す図であり、（ａ）はその側面図、（ｂ）はキンク防止具の側面図、（ｃ）は別のキンク防止具の側面図である。
【図４】挿入抵抗の測定結果を示すグラフである。
【符号の説明】
１，１１，２１・・・シースイントロデューサー、２，１２，２２・・・シースハブ、４，１４，２４・・・シースチューブ、４ａ〜４ｃ，１４ａ〜１４ｆ，２４ａ・・・マーク、６，１６，２６，３６・・・キンク防止具、８，１８，２８・・・側管チューブ、９，１９，２９・・・三方活栓。
【図１】
2004321395.tif 000003
【図２】
2004321395.tif 000004
【図３】
2004321395.tif 000005
【図４】
2004321395.tif 000006